(57)【要約】【課題】着色感光性樹脂組成物を提供する。【解決手段】アルカリ可溶性樹脂（Ａ）、光重合性化合物（Ｂ）、光重合開始剤（Ｃ）、着色剤（Ｄ）及び溶媒（Ｅ）を含み、前記着色剤（Ｄ）は顔料（ｄ１）及び染料（ｄ２）を含み、前記アルカリ可溶性樹脂（Ａ）は化学式１に示す繰り返し単位を含み、前記アルカリ可溶性樹脂（Ａ）のガラス転移温度は０℃未満を満足することで、組成物の現像速度、感度及び密着力を著しく向上させ、同時に着色剤により大きくなり得るパターンの段差を最小化し、透過率を著しく向上させることができる着色感光性樹脂組成物を提供する。【選択図】なし【特許請求の範囲】
【請求項１】
アルカリ可溶性樹脂（Ａ）、光重合性化合物（Ｂ）、光重合開始剤（Ｃ）、着色剤（Ｄ）及び溶媒（Ｅ）を含み、
前記着色剤（Ｄ）は、顔料（ｄ１）及び染料（ｄ２）を含み、
前記アルカリ可溶性樹脂（Ａ）は、下記化学式１に示す繰り返し単位を含み、
前記アルカリ可溶性樹脂（Ａ）のガラス転移温度が０℃未満である、着色感光性樹脂組成物：
【化１】
2015176152.tif 000006
（式中で、Ｒ１及びＲ２は、それぞれ独立的に水素原子またはメチル基であり、Ｒ３は、酸無水物により誘導されたカルボン酸を含む残基である）。
【請求項２】
前記酸無水物は、無水フタル酸（Ｐｈｔｈａｌｉｃ  ａｎｈｙｄｒｉｄｅ）、（２−ドデケン−１−イル）コハク酸無水物（（２−Ｄｏｄｅｃｅｎ−１−ｙｌ）ｓｕｃｃｉｎｉｃ  ａｎｈｙｄｒｉｄｅ）、無水マレイン酸（Ｍａｌｅｉｃ  ａｎｈｙｄｒｉｄｅ）、無水コハク酸（Ｓｕｃｃｉｎｉｃ  ａｎｈｙｄｒｉｄｅ）、無水シトラコン酸（Ｃｉｔｒａｃｏｎｉｃ  ａｎｈｙｄｒｉｄｅ）、グルタル酸無水物（Ｇｌｕｔａｒｉｃ  ａｎｈｙｄｒｉｄｅ）、メチルコハク酸無水物（Ｍｅｔｈｙｌｓｕｃｃｉｎｉｃ  ａｎｈｙｄｒｉｄｅ）、３，３−ジメチルグルタル酸無水物（３，３−Ｄｉｍｅｔｈｙｌｇｌｕｔａｒｉｃ  ａｎｈｙｄｒｉｄｅ）、フェニルコハク酸無水物（Ｐｈｅｎｙｌｓｕｃｃｉｎｉｃ  ａｎｈｙｄｒｉｄｅ）、イタコン酸無水物（Ｉｔａｃｏｎｉｃ  ａｎｈｙｄｒｉｄｅ）、３，４，５，６−テトラヒドロフタル酸無水物（３，４，５，６−Ｔｅｔｒａｈｙｄｒｏｐｈｔｈａｌｉｃ  ａｎｈｙｄｒｉｄｅ）、無水トリメリット酸（Ｔｒｉｍｅｌｌｉｔｉｃ  ａｎｈｙｄｒｉｄｅ）、ヘキサヒドロフタル酸無水物（Ｈｅｘａｈｙｄｒｏｐｈｔｈａｌｉｃ  ａｎｈｙｄｒｉｄｅ）及びカルブ酸無水物（Ｃａｒｂｉｃ  ａｎｈｙｄｒｉｄｅ）からなる群から選択される、請求項１に記載の着色感光性樹脂組成物。
【請求項３】
前記化学式１の前記繰り返し単位は、前記アルカリ可溶性樹脂（Ａ）全体に対して５０〜９０モル％で含まれる、請求項１または２に記載の着色感光性樹脂組成物。
【請求項４】
前記アルカリ可溶性樹脂（Ａ）は、前記化学式１の前記繰り返し単位を実現するための単量体以外に、不飽和二重結合を有する単量体をさらに含んで共重合される、請求項１ないし３のいずれかに記載の着色感光性樹脂組成物。
【請求項５】
前記アルカリ可溶性樹脂（Ａ）は、前記組成物中の固形粉全体含量に対して１０〜８０重量％で含まれる、請求項１ないし４のいずれかに記載の着色感光性樹脂組成物。
【請求項６】
請求項１〜５のいずれか一項に記載の着色感光性樹脂組成物を用いて形成される、カラーフィルタ。
【請求項７】
請求項６に記載のカラーフィルタが備えられた画像表示装置。
【発明の詳細な説明】
【技術分野】
【０００１】
本発明は、現像工程中に現像速度、感度、及び密着力を著しく向上させることができる着色感光性樹脂組成物（Ａ  ＣＯＬＯＲＥＤ  ＰＨＯＴＯＳＥＮＳＩＴＩＶＥ  ＲＥＳＩＮ  ＣＯＭＰＯＳＩＴＩＯＮ）に関する。
【背景技術】
【０００２】
カラーフィルタは、撮像素子、液晶表示装置などに広く用いられることで、その応用範囲が急速に拡がっている。カラー液晶表示装置や撮像素子などに用いられるカラーフィルタは、通常ブラックマトリックスがパターン形成された基板上に赤色、緑色、及び青色の各色に相当する着色剤を含む着色感光性樹脂組成物をスピンコーティングにより均一に塗布した後に、加熱乾燥（以下、予備塑性とする場合もある）して形成された導膜を露光、現像し、必要に応じてさらに加熱硬化（以下、後塑性とする場合もある）を行う操作を色ごとに繰り返し、各色の画素を形成することで製造される。
【０００３】
着色剤として顔料が用いられるが、最近は、より明るく、耐熱性に優れる染料を使用する試みがある。着色剤として染料だけを使用する場合、染料の優れる特性をすべて実現することができて好ましいが、染料は組成物の他成分との相溶性が顔料よりも良くなく、高温における色変化が大きいため、その使用に制限がある。
【０００４】
そのため、着色剤として顔料及び染料の両方とも使用するハイブリッドタイプの着色剤を用いる方法が試みられている。しかし、未だに染料を含む着色剤を使用した場合の問題点を完全に解決することができない。
【０００５】
着色剤として染料を含む着色感光性樹脂組成物を用いてカラーフィルタを製造する場合、高温における後工程中に脱色や色変化が生じ、使用材料との相溶性不足により着色層の形成時に異物が発生する。また、カラーフィルタを製造する場合に、現像速度が遅く、感度が不足してアルカリ現像液による現像工程中に形成されたパターンの剥離が頻繁に発生する問題が発生している。よって、着色剤として染料を含んだり染料を単独に着色剤として使用する際の問題点を解消することができる、リソ工程に適した着色感光性樹脂組成物に対する開発が求められていた。
【０００６】
大韓民国特許出願公開第２０１２−８０１２３号には、着色感光性組成物、カラーフィルタの製造方法、カラーフィルタ、液晶表示装置、及び有機ＥＬ表示装置が開示されているが、上記問題点に対する代案が提示されてない。
【先行技術文献】
【特許文献】
【０００７】
【特許文献１】大韓民国特許出願公開第２０１２−８０１２３号
【発明の概要】
【発明が解決しようとする課題】
【０００８】
本発明は、現像速度及び密着力が優れた着色感光性樹脂組成物を提供することを目的とする。
【０００９】
さらに、本発明は、前記感光性樹脂組成物を用いて形成されるカラーフィルタを提供することを他の目的とする。
【課題を解決するための手段】
【００１０】
１．アルカリ可溶性樹脂（Ａ）、光重合性化合物（Ｂ）、光重合開始剤（Ｃ）、着色剤（Ｄ）及び溶媒（Ｅ）を含み、前記着色剤（Ｄ）は顔料（ｄ１）及び染料（ｄ２）を含み、前記アルカリ可溶性樹脂（Ａ）は下記化学式１に示す繰り返し単位を含み、前記アルカリ可溶性樹脂（Ａ）のガラス転移温度は０℃未満である、着色感光性樹脂組成物：
【００１１】
【化１】
2015176152.tif 000002
【００１２】
（式中で、Ｒ１及びＲ２は、それぞれ独立的に水素原子またはメチル基であり、
Ｒ３は、酸無水物により誘導されたカルボン酸を含む残基である）。
【００１３】
２．前記１において、前記酸無水物は、無水フタル酸（Ｐｈｔｈａｌｉｃ  ａｎｈｙｄｒｉｄｅ）、（２−ドデケン−１−イル）コハク酸無水物（（２−Ｄｏｄｅｃｅｎ−１−ｙｌ）ｓｕｃｃｉｎｉｃ  ａｎｈｙｄｒｉｄｅ）、無水マレイン酸（Ｍａｌｅｉｃ  ａｎｈｙｄｒｉｄｅ）、無水コハク酸（Ｓｕｃｃｉｎｉｃ  ａｎｈｙｄｒｉｄｅ）、無水シトラコン酸（Ｃｉｔｒａｃｏｎｉｃ  ａｎｈｙｄｒｉｄｅ）、グルタル酸無水物（Ｇｌｕｔａｒｉｃ  ａｎｈｙｄｒｉｄｅ）、メチルコハク酸無水物（Ｍｅｔｈｙｌｓｕｃｃｉｎｉｃ  ａｎｈｙｄｒｉｄｅ）、３，３−ジメチルグルタル酸無水物（３，３−Ｄｉｍｅｔｈｙｌｇｌｕｔａｒｉｃ  ａｎｈｙｄｒｉｄｅ）、フェニルコハク酸無水物（Ｐｈｅｎｙｌｓｕｃｃｉｎｉｃ  ａｎｈｙｄｒｉｄｅ）、イタコン酸無水物（Ｉｔａｃｏｎｉｃ  ａｎｈｙｄｒｉｄｅ）、３，４，５，６−テトラヒドロフタル酸無水物（３，４，５，６−Ｔｅｔｒａｈｙｄｒｏｐｈｔｈａｌｉｃ  ａｎｈｙｄｒｉｄｅ）、無水トリメリット酸（Ｔｒｉｍｅｌｌｉｔｉｃ  ａｎｈｙｄｒｉｄｅ）、ヘキサヒドロフタル酸無水物（Ｈｅｘａｈｙｄｒｏｐｈｔｈａｌｉｃ  ａｎｈｙｄｒｉｄｅ）及びカルブ酸無水物（Ｃａｒｂｉｃ  ａｎｈｙｄｒｉｄｅ）からなる群から選択される、着色感光性樹脂組成物。
【００１４】
３．前記１において、前記化学式１の前記繰り返し単位は、前記アルカリ可溶性樹脂全体に対して５０〜９０モル％で含まれる、着色感光性樹脂組成物。
【００１５】
４．前記１において、前記アルカリ可溶性樹脂（Ａ）は、前記化学式１の前記繰り返し単位を実現するための単量体以外に、不飽和二重結合を有する単量体をさらに含んで共重合される、着色感光性樹脂組成物。
【００１６】
５．前記１において、前記アルカリ可溶性樹脂（Ａ）は、前記組成物中の固形粉全体含量に対して１０〜８０重量％で含まれる、着色感光性樹脂組成物。
【００１７】
６．前記１〜５のいずれか一項による着色感光性樹脂組成物を用いて形成される、カラーフィルタ。
【００１８】
７．前記６によるカラーフィルタが備えられた画像表示装置。
【発明の効果】
【００１９】
本発明の着色感光性樹脂組成物は、現像速度をより向上させると共に、感度及び密着力も向上させてパターンの短絡を抑制することができる。
【００２０】
さらに、本発明の着色感光性樹脂組成物を用いてパターンを形成した場合、段差が最小化でき、透過率をより向上させることができる。
【発明を実施するための形態】
【００２１】
本発明は、アルカリ可溶性樹脂（Ａ）、光重合性化合物（Ｂ）、光重合開始剤（Ｃ）、着色剤（Ｄ）及び溶媒（Ｅ）を含み、前記着色剤（Ｄ）は顔料（ｄ１）及び染料（ｄ２）を含み、前記アルカリ可溶性樹脂（Ａ）は下記化学式１の繰り返し単位を含み、前記樹脂のガラス転移温度は０℃未満を維持することで、組成物の現像速度、感度及び密着力を著しく向上させ、同時に着色剤により大きくなり得るパターンの段差を最小化し、透過率を著しく向上させることができる着色感光性樹脂組成物に関する。
【００２２】
本発明の着色感光性樹脂組成物は、アルカリ可溶性樹脂（Ａ）、光重合性化合物（Ｂ）、光重合開始剤（Ｃ）、着色剤（Ｄ）及び溶媒（Ｅ）を含む。
【００２３】
＜アルカリ可溶性樹脂（Ａ）＞
本発明に用いるアルカリ可溶性樹脂（Ａ）は、下記化学式１に示す繰り返し単位を含み、０℃未満のガラス転移温度を示す。
【００２４】
【化２】
2015176152.tif 000003
【００２５】
式中で、Ｒ１及びＲ２は、それぞれ独立的に水素原子またはメチル基であり、Ｒ３は、酸無水物により誘導されたカルボン酸を含む残基である。
【００２６】
本発明に係るアルカリ可溶性樹脂（Ａ）は、前述の繰り返し単位を含み、０℃未満のガラス転移温度を示すことで、組成物の現像速度を著しく向上させると共に、感度及び密着力も向上させて現像速度の増加によるパターンの短絡問題を抑制できるようにする。
【００２７】
さらに、前記アルカリ可溶性樹脂（Ａ）が含まれた組成物を用いてパターンを形成する場合、組成物内の着色剤により大きくなり得るパターンの段差を最小化して平滑性を著しく向上させることができ、透過率も向上されて、品質の優れるカラーフィルタを製造できるようにする。
【００２８】
前記化学式１に示す繰り返し単位などの含量は特に限定されないが、例えば、アルカリ可溶性樹脂全体に対して、５０〜９０モル％で含まれることができ、好ましくは５０〜７５モル％で含まれた方が良い。前記範囲を満足する場合、重合された樹脂のガラス転移温度を０℃未満とした方がより好ましい。前記繰り返し単位などが５０モル％未満で含まれる場合、感度が低下してパターンの短絡が発生することができ、９０モル％を超えて含まれる場合、重合過程中にゲル化したり、重合しても樹脂の保存安全性が低下され得る。
【００２９】
一方、重合したアルカリ可溶性樹脂（Ａ）のガラス転移温度（Ｔｇ）が０℃以上の場合、組成物内の着色剤含有量により段差が発生して平坦性の確保が困難となる。
【００３０】
本発明のアルカリ可溶性樹脂（Ａ）は、化学式１の繰り返し単位を実現するための単量体（ａ１）以外に不飽和二重結合を有する単量体（ａ２）をさらに含んで共重合して製造し得る。
【００３１】
前記共重合可能な不飽和二重結合を有する単量体の種類は、特に限定されなく、具体的には、例えば、スチレン、ビニルトルエン、α−メチルスチレン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテルなどの芳香族ビニル化合物を含む。
【００３２】
また、Ｎ−シクロヘキシルマレイミド、Ｎ−ベンジルマレイミド、Ｎ−フェニルマレイミド、Ｎ−ｏ−ヒドロキシフェニルマレイミド、Ｎ−ｍ−ヒドロキシフェニルマレイミド、Ｎ−ｐ−ヒドロキシフェニルマレイミド、Ｎ−ｏ−メチルフェニルマレイミド、Ｎ−ｍ−メチルフェニルマレイミド、Ｎ−ｐ−メチルフェニルマレイミド、Ｎ−ｏ−メトキシフェニルマレイミド、Ｎ−ｍ−メトキシフェニルマレイミド、Ｎ−ｐ−メトキシフェニルマレイミドなどのＮ−置換マレイミド系化合物が挙げられる。
【００３３】
また、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレートなどのアルキル（メタ）アクリレート類が挙げられる。
【００３４】
また、シクロペンチル（メタ）アクリレート、シクロヘキシル（メタ）アクリレート、２−メチルヘキシル（メタ）アクリレート、２−メチルシクロヘキシル（メタ）アクリレート、トリシクロ［５．２．１．０２，６］デカン−８−イル（メタ）アクリレート、２−ジシクロフェンタニルオキシエチル（メタ）アクリレート、イソボルニル（メタ）アクリレートなどの脂環族（メタ）アクリレート類が挙げられる。
【００３５】
さらに、２−ヒドロキシエチル（メタ）アクリレート、２−ヒドロキシプロピル（メタ）アクリレート、４−ヒドロキシブチル（メタ）アクリレート、２−ヒドロキシ−３−フェノキシプロピル（メタ）アクリレート、Ｎ−ヒドロキシエチルアクリルアミドなどのヒドロキシエチル（メタ）アクリレート類が挙げられる。
【００３６】
さらにまた、フェニル（メタ）アクリレート、ベンジル（メタ）アクリレートなどのアリル（メタ）アクリレート類が挙げられる。
【００３７】
また、３−（メタクリロイルオキシメチル）オキセタン、３−（メタクリロイルオキシメチル）−３−エチルオキセタン、３−（メタクリロイルオキシメチル）−２−トリフルオロメチルオキセタン、３−（メタクリロイルオキシメチル）−２−フェニルオキセタン、２−（メタクリロイルオキシメチル）オキセタン、２−（メタクリロイルオキシメチル）−４−トリフルオロメチルオキセタンなどの不飽和オキセタン化合物などがある。前記単量体はそれぞれ単独または２種以上を組み合わせて用いることができる。
【００３８】
前記共重合可能な不飽和二重結合を有する化合物の含量は特に限定されないが、例えば、アルカリ可溶性樹脂を重合するための単量体全体含量に対して、１０〜５０モル％で含まれることができ、好ましくは３０〜４０モル％とすることができる。前記範囲を満足する場合、樹脂のガラス転移温度が０℃未満を示して段差を最小化することができる。
【００３９】
以下に、本発明に係るアルカリ可溶性樹脂（Ａ）の製造方法についてより詳細に説明する。
【００４０】
従来、着色感光性樹脂組成物のアルカリ可溶性樹脂は、パターンを形成する際の現像処理工程で用いるアルカリ現像液に対して可溶性を有するために、カルボキシ基を有するエチレン性不飽和単量体を必須成分として共重合して製造された。しかし、このような製造方法で形成されたアルカリ可溶性樹脂は主鎖にカルボキシ基が含まれて、ガラス転移温度が０℃未満の樹脂を製造することが困難である問題があった。
【００４１】
しかし、本発明のアルカリ可溶性樹脂（Ａ）は、重合反応が起こる主鎖ではない側鎖にカルボキシ基が含まれるように製造されることで、適正な現像性の付与と共に、ガラス転移温度が０℃未満を示す。
【００４２】
一方、本発明の製造方法の一実現例は、（Ｓ１）グリシジル（メタ）アクリレートと不飽和二重結合を有する単量体（ａ２）を共重合する段階；（Ｓ２）前記製造された共重合体を、カルボキシ基を有するエチレン性不飽和単量体と反応させる段階；及び（Ｓ３）前記反応を経た共重合体を酸無水物と反応させる段階；を含むことができる。
【００４３】
前記（Ｓ２）段階は、本発明のアルカリ可溶性樹脂（Ａ）に光硬化性を付与するための段階であって、前記（Ｓ２）段階において、カルボキシ基を有するエチレン性不飽和単量体の種類は、その機能を行う範囲内であれば、特に限定されないが、例えば、（メタ）アクリル酸、エチルアクリル酸、ブチルアクリル酸などが挙げられ、好ましくはメタアクリル酸とすることができる。
【００４４】
前記（Ｓ３）段階は、本発明のアルカリ可溶性樹脂（Ａ）に適正な酸価を付与するための段階であって、より具体的に説明すると、アルカリ可溶性樹脂のグリシジル基から由来した水酸基を酸無水物と反応させてアルカリ可溶性樹脂の側鎖にカルボキシ基を導入する段階である。
【００４５】
前記（Ｓ３）段階で用いられる酸無水物の種類は、その機能を行う範囲内であれば、特に限定されないが、例えば、無水フタル酸（Ｐｈｔｈａｌｉｃ  ａｎｈｙｄｒｉｄｅ）、（２−ドデケン−１−イル）コハク酸無水物（（２−Ｄｏｄｅｃｅｎ−１−ｙｌ）ｓｕｃｃｉｎｉｃ  ａｎｈｙｄｒｉｄｅ）、無水マレイン酸（Ｍａｌｅｉｃ  ａｎｈｙｄｒｉｄｅ）、無水コハク酸（Ｓｕｃｃｉｎｉｃ  ａｎｈｙｄｒｉｄｅ）、無水シトラコン酸（Ｃｉｔｒａｃｏｎｉｃ  ａｎｈｙｄｒｉｄｅ）、グルタル酸無水物（Ｇｌｕｔａｒｉｃ  ａｎｈｙｄｒｉｄｅ）、メチルコハク酸無水物（Ｍｅｔｈｙｌｓｕｃｃｉｎｉｃ  ａｎｈｙｄｒｉｄｅ）、３，３−ジメチルグルタル酸無水物（３，３−Ｄｉｍｅｔｈｙｌｇｌｕｔａｒｉｃ  ａｎｈｙｄｒｉｄｅ）、フェニルコハク酸無水物（Ｐｈｅｎｙｌｓｕｃｃｉｎｉｃ  ａｎｈｙｄｒｉｄｅ）、イタコン酸無水物（Ｉｔａｃｏｎｉｃ  ａｎｈｙｄｒｉｄｅ）、３，４，５，６−テトラヒドロフタル酸無水物（３，４，５，６−Ｔｅｔｒａｈｙｄｒｏｐｈｔｈａｌｉｃ  ａｎｈｙｄｒｉｄｅ）、無水トリメリット酸（Ｔｒｉｍｅｌｌｉｔｉｃ  ａｎｈｙｄｒｉｄｅ）、ヘキサヒドロフタル酸無水物（Ｈｅｘａｈｙｄｒｏｐｈｔｈａｌｉｃ  ａｎｈｙｄｒｉｄｅ）、カルブ酸無水物（Ｃａｒｂｉｃ  ａｎｈｙｄｒｉｄｅ）などが挙げられる。コストと反応の容易性側面から、無水マレイン酸（Ｍａｌｅｉｃ  ａｎｈｙｄｒｉｄｅ）、無水フタル酸（Ｐｈｔｈａｌｉｃ  ａｎｈｙｄｒｉｄｅ）、無水トリメリット酸（Ｔｒｉｍｅｌｌｉｔｉｃ  ａｎｈｙｄｒｉｄｅ）、無水コハク酸（Ｓｕｃｃｉｎｉｃ  ａｎｈｙｄｒｉｄｅ）、ヘキサヒドロフタル酸無水物（Ｈｅｘａｈｙｄｒｏｐｈｔｈａｌｉｃ  ａｎｈｙｄｒｉｄｅ）、カルブ酸無水物（Ｃａｒｂｉｃ  ａｎｈｙｄｒｉｄｅ）が好ましく、無水トリメリット酸（Ｔｒｉｍｅｌｌｉｔｉｃ  ａｎｈｙｄｒｉｄｅ）、無水コハク酸（Ｓｕｃｃｉｎｉｃ  ａｎｈｙｄｒｉｄｅ）、ヘキサヒドロフタル酸無水物（Ｈｅｘａｈｙｄｒｏｐｈｔｈａｌｉｃ  ａｎｈｙｄｒｉｄｅ）がより好ましい。
【００４６】
前述の製造方法により製造された本発明に係るアルカリ可溶性樹脂（Ａ）の酸価は、組成物に含まれる染料との相溶性及び組成物の保存安全性を確保するために、３０〜１５０ｍｇＫＯＨ／ｇとすることができる。前記アルカリ可溶性樹脂（Ａ）の酸価が３０ｍｇＫＯＨ／ｇ未満の場合、着色感光性樹脂組成物が十分な現像速度を確保することが困難となり得る。また、当該酸価が１５０ｍｇＫＯＨ／ｇを超える場合、基板との密着性が減少してパターンの短絡が発生しやすく、染料との相溶性に問題が発生して着色感光性樹脂組成物内の染料が析出したり、着色感光性樹脂組成物の保存安全性が低下して粘度が上昇する問題が発生し得る。
【００４７】
本発明に係るアルカリ可溶性樹脂（Ａ）の含量は特に限定されないが、例えば、組成物中の固形粉全体重量に対して、１０〜８０重量％とすることができ、好ましくは１０〜７０重量％とすることができる。前記範囲を満足する場合、現像液への溶解性が十分であってパターン形成が容易とされ、現像は露光部の画素部の膜減少が防止されて非画像部の抜け度が良好となって好ましい。
【００４８】
＜光重合性化合物（Ｂ）＞
本発明に係る光重合性化合物（Ｂ）は、下記光重合開始剤（Ｃ）の作用で重合することができる化合物で、単官能単量体、２官能単量体または多官能単量体が用いられ、好ましくは２官能以上の多官能単量体が用いられる。
【００４９】
前記単官能単量体の具体的な例としては、ノニルフェニルカルビトールアクリレート、２−ヒドロキシ−３−フェノキシプロピルアクリレート、２−エチルヘキシルカルビトールアクリレート、２−ヒドロキシエチルアクリレートまたはＮ−ビニルピロリドンなどがあるが、これに限定されない。
【００５０】
前記２官能単量体の具体的な例としては、１、６−ヘキサンジオルジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテルまたは３−メチルペンタンジオルジ（メタ）アクリレートなどがあるが、これに限定されない。
【００５１】
前記多官能単量体の具体的な例としては、トリメチロールプロパントリ（メタ）アクリレート、エトキシレーティッド（エトキシ化）トリメチロールプロパントリ（メタ）アクリレート、プロポキシレーティッド（プロポキシ化）トリメチロールプロパントリ（メタ）アクリレート、ペンタエリスリトールトリ（メタ）アクリレート、ペンタエリスリトールトリ（メタ）アクリレート、ジペンタエリスリトールペンタ（メタ）アクリレート、エトキシレーティッド（エトキシ化）ジペンタエリスリトールヘキサ（メタ）アクリレート、プロポキシレーティッド（プロポキシ化）ジペンタエリスリトールヘキサ（メタ）アクリレートまたはジペンタエリスリトールヘキサ（メタ）アクリレートなどがあるが、これに限定されない。
【００５２】
前記光重合性化合物（Ｂ）の含量は特に限定されないが、例えば、組成物中の固形粉全体重量に対して、５〜４５重量％で含まれることができ、好ましくは７〜４５重量％とすることができる。前記範囲を満足する場合、画素部の強度や平滑性が良好となるので好ましい。
【００５３】
＜光重合開始剤（Ｃ）＞
前記光重合開始剤（Ｃ）は、光重合性化合物（Ｂ）を重合させることができれば、その種類を特に制限しないで用いられる。特に、前記光重合開始剤（Ｃ）は、重合特性、開始効率、吸収波長、入手性、コストなどの観点から、アセトフェノン系化合物、ベンゾフェノン系化合物、トリアジン系化合物、ビイミダゾール系化合物、オキシム化合物及びチオキサントン系化合物からなる群から選択される１種以上の化合物を用いることが好ましい。
【００５４】
前記アセトフェノン系化合物の具体的な例としては、ジエトキシアセトフェノン、２−ヒドロキシ−２−メチル−１−フェニルプロパン−１−オン、ベンジルジメチルケタール、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルフォリノプロパン−１−オン、２−ベンジル−２−ジメチルアミノ−１−（４−モルフォリノフェニル）ブタン−１−オン、２−ヒドロキシ−２−メチル−１−［４−（１−メチルビニル）フェニル］プロパン−１−オン、２−（４−メチルベンジル）−２−（ジメチルアミノ）−１−（４−モルフォリノフェニル）ブタン−１−オンなどが挙げられる。
【００５５】
前記ベンゾフェノン系化合物としては、例えばベンゾフェノン、ｏ−ベンゾイルベンゾ酸メチル、４−フェニルベンゾフェノン、４−ベンゾイル−４’−メチルジフェニルスルホン、３、３’、４、４’−テトラ（ｔｅｒｔ−ブチルペルオキシカルボニル）ベンゾフェノン、２、４、６−トリメチルベンゾフェノンなどがある。
【００５６】
前記トリアジン系化合物の具体的な例としては、２、４−ビス（卜リクロロメチル）−６−（４−メトキシフェニル）−１、３、５−トリアジン、２、４−ビス（卜リクロロメチル）−６−（４−メトキシナフチル）−１、３、５−トリアジン、２、４−ビス（卜リクロロメチル）−６−ピペロニル−１、３、５−トリアジン、２、４−ビス（卜リクロロメチル）−６−（４−メトキシスチリル）−１、３、５−トリアジン、２、４−ビス（卜リクロロメチル）−６−［２−（５−メチルフラン−２−イル）エテニル］−１、３、５−トリアジン、２、４−ビス（卜リクロロメチル）−６−［２−（フラン２−イル）エテニル］−１、３、５−トリアジン、２、４−ビス（卜リクロロメチル）−６−［２−（４−ジエチルアミノ−２−メチルフェニル）エテニル］−１、３、５−トリアジン、２、４−ビス（卜リクロロメチル）−６−［２−（３、４−ジメトキシフェニル）エテニル］−１、３、５−トリアジンなどが挙げられる。
【００５７】
前記ビイミダゾール化合物の具体的な例としては、２、２’−ビス（２−クロロフェニル）−４、４’、５、５’−テトラフェニルビイミダゾール、２、２’−ビス（２、３−ジクロロフェニル）−４、４’、５、５’−テトラフェニルビイミダゾール、２、２’−ビス（２−クロロフェニル）−４、４’、５、５’−テトラ（アルコキシフェニル）ビイミダゾール、２、２’−ビス（２−クロロフェニル）−４、４’、５、５’−テトラ（トリアルコキシフェニル）ビイミダゾール、２、２−ビス（２、６−ジクロロフェニル）−４、４’５、５’−テトラフェニル−１、２’−ビイミダゾールまたは４、４’、５、５’位置のフェニル基がカルボアルコキシ基により置換されているイミダゾール化合物などが挙げられる。この中で、２、２’−ビス（２−クロロフェニル）−４、４’、５、５’−テトラフェニルビイミダゾール、２、２’−ビス（２、３−ジクロロフェニル）−４、４’、５、５’−テトラフェニルビイミダゾール、２、２−ビス（２、６−ジクロロフェニル）−４、４’５、５’−テトラフェニル−１、２’−ビイミダゾールが好ましく用いられる。
【００５８】
前記オキシム化合物の具体的な例としては、ｏ−エトキシカルボニル−α−オキシイミノ−１−フェニルプロパン−１−オンなどが挙げられ、市販品としてＢＡＳＦ社のＯＸＥ０１、ＯＸＥ０２が代表的である。
【００５９】
前記チオキサントン系化合物としては、例えば２−イソプロピルチオキサントン、２、４−ジエチルチオキサントン、２、４−ジクロロチオキサントン、１−クロロ−４−プロポキシチオキサントンなどがある。
【００６０】
また、前記光重合開始剤（Ｃ）は、本発明の着色感光性樹脂組成物の感度を向上させるため、光重合開始補助剤（ｃ１）をさらに含むことができる。本発明に係る着色感光性樹脂組成物は、光重合開始補助剤（ｃ１）を含むことで、感度が最も高くなって生産性を向上させることができる。
【００６１】
前記（ｃ１）は、例えば、アミン化合物、カルボキシル酸化合物、チオール基を有する有機硫化合物からなる群から選択される１種以上の化合物が好ましく使用され得る。
【００６２】
前記アミン化合物としては、芳香族アミン化合物を用いることが好ましく、具体的に、トリエチルアルコールアミン、メチルジエタノールアミン、トリイソプロパンオルアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ、Ｎ−ジメチルｐ−トルイジン、４、４’−ビス（ジメチルアミノ）ベンゾフェノン（通称：ミヒラーケトン）、４、４’−ビス（ジエチルアミノ）ベンゾフェノンなどが用いられる。
【００６３】
前記カルボキシル酸化合物は、芳香族ヘテロ酢酸類とすることが好ましく、具体的にフェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸などが挙げられる。
【００６４】
前記チオール基を有する有機硫化合物の具体的な例としては、２−メルカプトベンゾチアゾール、１、４−ビス（３−メルカプトブチリルオキシ）ブタン、１、３、５−トリス（３−メルカプトブチルオキシエチル）−１、３、５−トリアジン−２、４、６（１Ｈ、３Ｈ、５Ｈ）−トリオン、トリメチロールプロパントリス（３−モガブトプロピオネート）、ペンタエリトリトールテトラキス（３−メルカプトブチルレート）、ペンタエリトリトールテトラキス（３−メルカプトプロピオネート）、ジペンタエリトリトールヘキサキス（３−メルカプトプロピオネート）、テトラエチレングリコールビス（３−メルカプトプロピオネート）などが挙げられる。
【００６５】
前記光重合開始剤（Ｃ）の含量は特に限定されないが、例えば、組成物中の固形粉全体重量に対して、アルカリ可溶性樹脂（Ａ）と光重合性化合物（Ｂ）の含量に対して、０．１〜４０重量％で含まれることができ、好ましくは、０．１〜３０重量％とすることが好ましい。前記範囲を満足する場合、着色感光性樹脂組成物が高感度化されて露光時間が短縮されるので、生産性が向上されて高い解像度を維持することができるため好ましい。
【００６６】
また、前記光重合開始補助剤（ｄ２）をさらに使用する場合、前記光重合開始補助剤（ｄ２）の含量は特に限定されないが、例えば、組成物中の固形粉全体重量について、アルカリ可溶性樹脂（Ａ）と光重合性化合物（Ｂ）との含量に対して０．１〜４０重量％とすることができ、好ましくは０．１〜３０重量％とすることが好ましい。前記範囲を満足する場合、着色感光性樹脂の感度が最も高くなり、前記組成物を用いて形成されるカラーフィルタの生産性が向上される効果が提供される。
【００６７】
＜着色剤（Ｄ）＞
本発明に用いる着色剤（Ｄ）は、１種以上の顔料（ｄ１）及び１種以上の染料（ｄ２）を含む。
【００６８】
本発明の感光性樹脂組成物は前述のアルカリ可溶性樹脂（Ａ）を含むことで、着色剤（Ｄ）として顔料（ｄ１）及び染料（ｄ２）を同時に用いても、優れた現像性及び密着力を示すことができる。
【００６９】
顔料（ｄ１）
前記顔料には、当分野で一般に使用する有機顔料または無機顔料が用いられる。前記顔料は、印刷インク、インクジェットインクなどに使用する各種の顔料が用いられ、具体的には、水溶性アゾ顔料、不溶性アゾ顔料、フタロシアニン顔料、キナクリドン顔料、イソインドリノン顔料、イソインドリン顔料、ペリレン顔料、ペリノン顔料、ジオキサジン顔料、アントラキノン顔料、ジアントラキノニル顔料、アントラピリミジン顔料、アンタントロン（ａｎｔｈａｎｔｈｒｏｎｅ）顔料、インダントロン（ｉｎｄａｎｔｈｒｏｎｅ）顔料、フラバントロン顔料、ピラントロン（ｐｙｒａｎｔｈｒｏｎｅ）顔料、ジケトピロロピロ−ル顔料などが挙げられる。前記無機顔料としては、金属酸化物や金属錯塩などの金属化合物が挙げられ、具体的には、鉄、コバルト、アルミニウム、カドミウム、鉛、銅、チタン、マグネシウム、クロム、亜鉛、アンチモン、カーボンブラックなどの金属の酸化物または複合金属酸化物などが挙げられる。特に、前記有機顔料及び無機顔料としては、具体的に、色指数（Ｔｈｅ  ｓｏｃｉｅｔｙ  ｏｆ  Ｄｙｅｒｓ  ａｎｄ  Ｃｏｌｏｕｒｉｓｔｓ出版）にピグメントとして分類されている化合物が挙げられ、より詳しくは、以下のような色指数（Ｃ．Ｉ．）番号の顔料が挙げられるが、必ずしもこれらに限定されない。
【００７０】
例えば、Ｃ．Ｉ．ピグメントイエロー１３、２０、２４、３１、５３、８３、８６、９３、９４、１０９、１１０、１１７、１２５、１３７、１３８、１３９、１４７、１４８、１５０、１５３、１５４、１６６、１７３、１８０及び１８５、Ｃ．Ｉ．ピグメントオレンジ１３、３１、３６、３８、４０、４２、４３、５１、５５、５９、６１、６４、６５、及び７１が挙げられる。
【００７１】
また、Ｃ．Ｉ．ピグメントレッド９、９７、１０５、１２２、１２３、１４４、１４９、１６６、１６８、１７６、１７７、１８０、１９２、２１５、２１６、２２４、２４２、２５４、２５５及び２６４が挙げられる。
【００７２】
また、Ｃ．Ｉ．ピグメントバイオレット１４、１９、２３、２９、３２、３３、３６、３７及び３８が挙げられる。
【００７３】
さらに、Ｃ．Ｉ．ピグメントブルー１５（１５：３、１５：４、１５：６など）、２１、２８、６０、６４及び７６が挙げられる。
【００７４】
さらにまた、Ｃ．Ｉ．ピグメントグリーン７、１０、１５、２５、３６、４７及び５８が挙げられる。
【００７５】
また、Ｃ．Ｉ．ピグメントブラウン２８が挙げられる。
【００７６】
また、Ｃ．Ｉ．ピグメントブラック１及び７などが挙げられる。
【００７７】
前記顔料（ａ１）らは、それぞれ単独または２種以上に組み合わせて用いられる。
【００７８】
前記例示されたＣ．Ｉ．ピグメント顔料の中でも、Ｃ．Ｉ．ピグメントオレンジ３８、Ｃ．Ｉ．ピグメントレッド１２２、Ｃ．Ｉ．ピグメントレッド１６６、Ｃ．Ｉ．ピグメントレッド１７７、Ｃ．Ｉ．ピグメントレッド２０８、Ｃ．Ｉ．ピグメントレッド２４２、Ｃ．Ｉ．ピグメントレッド２５４、Ｃ．Ｉ．ピグメントレッド２５５、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８５、Ｃ．Ｉ．ピグメントグリーン７、Ｃ．Ｉ．ピグメントグリーン３６、Ｃ．Ｉ．ピグメントグリーン５８、Ｃ．Ｉ．ピグメントバイオレット２３、Ｃ．Ｉ．ピグメントブルー１５：３、ピグメントブルー１５：６から選択される顔料が好ましく使用され得る。
【００７９】
前記顔料は、その粒径が均一に分散された顔料分散液を用いることが好ましい。顔料の粒径を均一に分散させる方法の一例として顔料分散剤（ｄ３）を含有させて分散処理する方法などが挙げられ、この方法によれば、顔料が溶液中に均一に分散された状態の顔料分散液が得られる。
【００８０】
前記顔料分散剤の具体的な例としては、陽イオン系、陰イオン系、非イオン系、両性、ポリエステル系、ポリアミン系などの界面活性剤などが挙げられ、これらはそれぞれ単独または２種以上を組み合わせて用いることができる。
【００８１】
前記顔料（ｄ１）の含量は、顔料分散組成物中の全体固形粉に対して質量分率で、２０〜９０質量％、好ましくは３０〜７０質量％の範囲である。前記顔料の含量が、前記に基づいて２０〜９０質量％の範囲であれば、粘度が低く保存安全性が優れ、分散効率が高くて明暗比上昇に効果的であるので好適である。
【００８２】
前記分散剤（ｄ３）は、前述のようなアクリル分散剤以外に、他の樹脂タイプの顔料分散剤が用いられる。前記他の樹脂タイプの顔料分散剤としては、公知の樹脂タイプの顔料分散剤、特に、ポリウレタン、ポリアクリレートとして代表されるポリカルボキシル酸エステル、不飽和ポリアミド、ポリカルボキシル酸、ポリカルボキシル酸の（部分的）アミン塩、ポリカルボキシル酸のアンモニウム塩、ポリカルボキシル酸のアルキルアミン塩、ポリシロキサン、長鎖ポリアミノアミドフォスフェート塩、ヒドロキシル基−含有ポリカルボキシル酸のエステル及びこれらの改質生成物、またはフリー（ｆｒｅｅ）カルボキシ基を有するポリエステルとポリ（低級アルキレンイミン）の反応によって形成されたアミドまたはこれらの塩のような乳質の分散剤；（メタ）アクリル酸−スチレンコポリマー、（メタ）アクリル酸−（メタ）アクリレートエステルコポリマー、スチレン−マレイン酸コポリマー、ポリビニルアルコールまたはポリビニルピロリドンのような水溶性樹脂または水溶性ポリマー化合物；ポリエステル；改質ポリアクリレート；エチレンオキサイド／プロピレンオキサイドの付加生成物及びフォスフェートエステルなどが挙げられる。前記の樹脂型分散剤の市販品として陽イオン系樹脂分散剤としては、例えば、ＢＹＫ（ビッグ）ケミ社の商品名：ＤＩＳＰＥＲ  ＢＹＫ−１６０，ＤＩＳＰＥＲ  ＢＹＫ−１６１，ＤＩＳＰＥＲ  ＢＹＫ−１６２，ＤＩＳＰＥＲ  ＢＹＫ−１６３，ＤＩＳＰＥＲ  ＢＹＫ−１６４，ＤＩＳＰＥＲ  ＢＹＫ−１６６，ＤＩＳＰＥＲ  ＢＹＫ−１７１，ＤＩＳＰＥＲ  ＢＹＫ−１８２，ＤＩＳＰＥＲ  ＢＹＫ−１８４；ＢＡＳＦ社の商品名：ＥＦＫＡ−４４，ＥＦＫＡ−４６，ＥＦＫＡ−４７，ＥＦＫＡ−４８，ＥＦＫＡ−４０１０，ＥＦＫＡ−４０５０，ＥＦＫＡ−４０５５，ＥＦＫＡ−４０２０，ＥＦＫＡ−４０１５，ＥＦＫＡ−４０６０，ＥＦＫＡ−４３００，ＥＦＫＡ−４３３０，ＥＦＫＡ−４４００，ＥＦＫＡ−４４０６，ＥＦＫＡ−４５１０，ＥＦＫＡ−４８００；Ｌｕｂｉｒｚｏｌ社の商品名：ＳＯＬＳＰＥＲＳ−２４０００、ＳＯＬＳＰＥＲＳ−３２５５０、ＮＢＺ−４２０４／１０；川研ファインケミカル社の商品名：ヒノアクト（ＨＩＮＯＡＣＴ）Ｔ−６０００、ヒノアクトＴ−７０００、ヒノアクトＴ−８０００；味の素社の商品名：アジスパー（ＡＪＩＳＰＵＲ）ＰＢ−８２１、アジスパーＰＢ−８２２、アジスパーＰＢ−８２３；共栄社化学社の商品名：フローレンス（ＦＬＯＲＥＮＥ）ＤＯＰＡ−１７ＨＦ、フローレンスＤＯＰＡ−１５ＢＨＦ、フローレンスＤＯＰＡ−３３、フローレンスＤＯＰＡ−４４などが挙げられる。前記のアクリル分散剤以外に他の樹脂タイプの顔料分散剤は、それぞれ単独または２種以上を組み合わせて用いることができ、アクリル分散と併用して用いることも可能である。
【００８３】
前記分散剤（ｄ３）の使用量は、使用される顔料（ｄ１）の固形粉１００質量部に対して５〜６０質量部、より好ましくは１５〜５０質量部範囲である。分散剤（ｄ３）の含量が、前記に基づいて６０質量部を超えれば粘度が高くなることができ、５質量部未満の場合には顔料の微粒化が難しくなったり、分散後にゲル化などの問題を引き起こすことができる。
【００８４】
染料（ｄ２）
前記染料は、有機溶剤に対する溶解性を有するものであれば制限なしに用いられる。好ましくは、有機溶剤に対する溶解性を有しながらアルカリ現像液に対する溶解性及び耐熱性、耐溶剤性などの信頼性を確保することができる染料を用いることが好ましい。
【００８５】
前記染料としては、スルホン酸やカルボキシル酸などの酸性基を有する酸性染料、酸性染料と窒素含有化合物の塩、酸性染料のスルホンアミド体などとこれらの誘導体から選択されたものが用いられる。その他にも、アゾ系、キサンテン系、フタロシアニン系の酸性染料及びこれらの誘導体も選択することができる。好ましく前記染料は、カラーインデックス（Ｔｈｅ  Ｓｏｃｉｅｔｙ  ｏｆ  Ｄｙｅｒｓａｎｄ  Ｃｏｌｏｕｒｉｓｔｓ出版）内に染料として分類されている化合物や、染色ノート（色染社）に記載されている公知の染料が挙げられる。
【００８６】
前記染料の具体的な例としては、Ｃ．Ｉ．ソルベント染料として、下記の染料が挙げられる。
【００８７】
例えば、Ｃ．Ｉ．ソルベントレッド８、４５、４９、８９、１１１、１２２、１２５、１３０、１３２、１４６、１７９などの赤色染料が挙げられる。
【００８８】
また、Ｃ．Ｉ．ソルベントブルー５、３５、３６、３７、４４、５９、６７、７０などの青色染料が挙げられる。
【００８９】
また、Ｃ．Ｉ．ソルベントバイオレット８、９、１３、１４、３６、３７、４７、４９などのバイオレット染料が挙げられる。
【００９０】
さらに、Ｃ．Ｉ．ソルベントイエロー４、１４、１５、２３、２４、３８、６２、６３、６８、８２、９４、９８、９９、１６２などの黄色染料が挙げられる。
【００９１】
さらにまた、Ｃ．Ｉ．ソルベントオレンジ２、７、１１、１５、２６、５６などのオレンジ色染料が挙げられる。
【００９２】
また、Ｃ．Ｉ．ソルベントグリーン１、３、４、５、７、２８、２９、３２、３３、３４、３５などの緑色染料が挙げられる。
【００９３】
Ｃ．Ｉ．ソルベント染料中、有機溶媒に対する溶解性が優れる、Ｃ．Ｉ．ソルベントレッド８、４９、８９、１１１、１２２、１３２、１４６、１７９；Ｃ．Ｉ．ソルベントブルー３５、３６、４４、４５、７０；Ｃ．Ｉ．ソルベントバイオレット１３が好ましく、この中でも、Ｃ．Ｉ．ソルベントレッド８、１２２、１３２がより好ましい。
【００９４】
さらに、Ｃ．Ｉ．アシッド染料として、下記の染料が挙げられる。
【００９５】
例えば、Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、４２６などの赤色染料が挙げられる。
【００９６】
また、Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１などの黄色染料が挙げられる。
【００９７】
また、Ｃ．Ｉ．アシッドオレンジ６、７、８、１０、１２、２６、５０、５１、５２、５６、６２、６３、６４、７４、７５、９４、９５、１０７、１０８、１６９、１７３などのオレンジ色染料が挙げられる。
【００９８】
さらに、Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０などの青色染料が挙げられる。
【００９９】
さらにまた、Ｃ．Ｉ．アシッドバイオレット６Ｂ、７、９、１７、１９、６６などのバイオレット色染料が挙げられる。
【０１００】
また、Ｃ．Ｉ．アシッドグリーン１、３、５、９、１６、２５、２７、５０、５８、６３、６５、８０、１０４、１０５、１０６、１０９などの緑色染料などが挙げられる。
【０１０１】
アシッド染料中、有機溶媒に対する溶解度が優れる、Ｃ．Ｉ．アシッドレッド９２；Ｃ．Ｉ．アシッドブルー８０、９０；Ｃ．Ｉ．アシッドバイオレット６６が好ましい。
【０１０２】
さらに、Ｃ．Ｉ．ダイレクト染料として、下記の染料が挙げられる。
【０１０３】
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０などの赤色染料が挙げられる。
【０１０４】
また、Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１などの黄色染料が挙げられる。
【０１０５】
また、Ｃ．Ｉ．ダイレクトオレンジ３４、３９、４１、４６、５０、５２、５６、５７、６１、６４、６５、６８、７０、９６、９７、１０６、１０７などのオレンジ色染料が挙げられる。
【０１０６】
さらに、Ｃ．Ｉ．ダイレクトブルー３８、４４、５７、７０、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３などの青色染料が挙げられる。
【０１０７】
さらにまた、Ｃ．Ｉ．ダイレクトバイオレット４７、５２、５４、５９、６０、６５、６６、７９、８０、８１、８２、８４、８９、９０、９３、９５、９６、１０３、１０４などのバイオレット色染料が挙げられる。
【０１０８】
また、Ｃ．Ｉ．ダイレクトグリーン２５、２７、３１、３２、３４、３７、６３、６５、６６、６７、６８、６９、７２、７７、７９、８２などの緑色染料などが挙げられる。
【０１０９】
また、Ｃ．Ｉ．モダントイエロー５、８、１０、１６、２０、２６、３０、３１、３３、４２、４３、４５、５６、６１、６２、６５などの黄色染料が挙げられる。
【０１１０】
また、Ｃ．Ｉ．モダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５などの赤色染料が挙げられる。
【０１１１】
また、Ｃ．Ｉ．モダントオレンジ３、４、５、８、１２、１３、１４、２０、２１、２３、２４、２８、２９、３２、３４、３５、３６、３７、４２、４３、４７、４８などのオレンジ色染料が挙げられる。
【０１１２】
さらに、Ｃ．Ｉ．モダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４などの青色染料が挙げられる。
【０１１３】
さらにまた、Ｃ．Ｉ．モダントバイオレット１、２、４、５、７、１４、２２、２４、３０、３１、３２、３７、４０、４１、４４、４５、４７、４８、５３、５８などのバイオレット色染料が挙げられる。
【０１１４】
また、Ｃ．Ｉ．モダントグリーン１、３、４、５、１０、１５、１９、２６、２９、３３、３４、３５、４１、４３、５３などの緑色染料などが挙げられる。
【０１１５】
これら染料は、それぞれ単独または２種以上を組み合わせて用いることができる。
【０１１６】
前記着色剤（Ｄ）中の染料含量は、着色剤（Ｄ）中の固形粉に対して重量分率で０．５〜８０重量％含まれることが好ましく、０．５〜６０重量％がより好ましく、１〜５０重量％が特に好ましい。前記着色剤（Ｄ）中の染料含量が前記範囲にあればパターン形成後の有機溶媒により染料が溶出される信頼性の低下問題を防止することができ、感度が優れて好ましい。
【０１１７】
本発明に係る顔料及び染料を含む着色剤（Ｄ）の含量は特に限定されないが、例えば、組成物中の固形粉全体重量に対して、５〜６０重量％で含まれることができ、好ましくは、１０〜４５重量％とすることができる。前記範囲を満足する場合、薄膜を形成しても画素の色濃度が十分であり、現像時に非画像部の抜け度が低下されないので、残渣が発生しにくいので好ましい。
【０１１８】
＜溶媒（Ｅ）＞
本発明に用いる溶媒（Ｅ）は、着色感光性樹脂組成物に含まれる他の成分を溶解させるのに効果的なものであれば、特に制限せず用いることができ、特にエーテル類、芳香族炭化水素類、ケトン類、アルコール類、エステル類またはアミド類などが好ましい。
【０１１９】
前記溶媒（Ｅ）は、具体的に、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類が挙げられる。
【０１２０】
また、ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類が挙げられる。
【０１２１】
また、メチルセロソルブアセテート、エチルセロソルブアセテートなどのエチレングリコールアルキルエーテルアセテート類が挙げられる。
【０１２２】
また、プロピレングリコールモノメチルエーテルアセテート、プロピレングリコールモノエチルエーテルアセテート、プロピレングリコールモノプロピルエーテルアセテート、メトキシブチルアセテート、メトキシペンチルアセテートなどのアルキレングリコールアルキルエーテルアセテート類が挙げられる。
【０１２３】
さらに、ベンゼン、トルエン、キシレン、メシチレンなどの芳香族炭化水素類が挙げられる。
【０１２４】
さらにまた、メチルエチルケトン、アセトン、メチルアミルケトン、メチルイソブチルケトン、シクロヘキサノンなどのケトン類が挙げられる。
【０１２５】
また、エチルアルコール、プロパノール、ブタノール、ヘキサノール、シクロヘキサノール、エチレングリコール、グリセリン、４−ハイドロキシ−４−メチル−２−ペンタノン (4-hydroxy-4-methly-2-pentanone)などのアルコール類が挙げられる。
【０１２６】
また、３−エトキシプロピオン酸エチル、３−メトキシプロピオン酸メチルなどのエステル類、γ−ブチロラクトンなどの環状エステル類などが挙げられる。
【０１２７】
前記溶媒（Ｅ）は、塗布性及び乾燥性面から沸点が１００〜２００℃である有機溶媒が好ましく、より好ましくは、プロピレングリコールモノメチルエーテルアセテート、プロピレングリコールモノエチルエーテルアセテート、シクロヘキサノン、エチルラクテート、ブタルラクテート、３−エトキシプロピオン酸エチル、３−メトキシプロピオン酸メチルなどが用いられる。染料の析出を抑制して保存安全性を改善することができる４−ハイドロキシ−４−メチル−２−ペンタノン(4-hydroxy-4-methly-2-pentanone)などのアルコール性溶媒と混用することが好ましい。
【０１２８】
前記例示した溶媒（Ｅ）は、それぞれ単独または２種以上を混合して用いることができ、本発明の着色感光性樹脂組成物の全体重量に基づいて６０〜９０重量％、好ましくは７０〜８５重量％含まれることができる。前記範囲を満足する場合、ロールコータ、スピンコータ、スリットアンドスピンコータ、スリットコータ（ダイコータとする場合もある）、インクジェットなどの塗布装置で塗布した場合、塗布性が良くなる効果を提供する。
【０１２９】
本発明の着色感光性樹脂組成物は必要に応じて選択的に添加剤をさらに含むことができ、例えば他の高分子化合物、硬化剤、界面活性剤、密着促進剤、酸化防止剤、紫外線吸収剤、凝集防止剤などが挙げられるが、これに限定されない。
【０１３０】
前記他の高分子化合物の具体的な例としては、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などが挙げられる。
【０１３１】
前記硬化剤は、深部硬化及び機械的強度を高めるために用いられ、硬化剤の具体的な例としては、エポキシ化合物、多官能イソシアネート化合物、メラミン化合物、オキセタン化合物などが挙げられる。
【０１３２】
前記硬化剤としてエポキシ化合物の具体的な例としては、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、その他に、芳香族系エポキシ樹脂、脂環族系エポキシ樹脂、グリシジルエステル系樹脂、グリシジルアミン系樹脂、または、このようなエポキシ樹脂のブロム化誘導体、エポキシ樹脂及びそのブロム化誘導体以外の脂肪族、脂環族または芳香族エポキシ化合物、ブタジエン（共）重合体エポキシ化物、イソプレン（共）重合体エポキシ化物、グリシジル（メタ）アクリレート（共）重合体、トリグリシジルイソシアヌレート(triglycidly isocyanurate)などが挙げられる。
【０１３３】
前記硬化剤としてオキセタン化合物の具体的な例としては、カルボネートビスオキセタン、キシレンビスオキセタン、アジペートビスオキセタン、テレフタルレートビスオキセタン、シクロヘキサンジカルボキシル酸ビスオキセタンなどが挙げられる。
【０１３４】
前記硬化剤は、硬化剤と共に、エポキシ化合物のエポキシ基、オキセタン化合物のオキセタン骨格を開環重合するように、硬化補助化合物を併用することができる。前記硬化補助化合物は、例えば多価カルボン酸類、多価カルボン酸無水物類、酸発生剤などがある。前記多価カルボン酸無水物類は、エポキシ樹脂硬化剤として市販されたものが用いられる。前記エポキシ樹脂硬化剤の具体的な例としては、商品名（アデカハドナＥＨ−７００）（アデカ工業株式会社製造）、商品名（リカシッドＨＨ）（新日本理化株式会社製造）、商品名（ＭＨ−７００）（新日本理化株式会社製造）などが挙げられる。前記で例示した硬化剤は単独または２種以上を混合して用いられる。
【０１３５】
前記界面活性剤は、感光性樹脂組成物の被膜形成性をより向上させるために使用することができ、フッ素系界面活性剤またはシリコーン系界面活性剤などが好ましく用いられ得る。
【０１３６】
前記シリコーン系界面活性剤は、例えば、市販品としてダウコーニングドレイシリコーン社のＤＣ３ＰＡ、ＤＣ７ＰＡ、ＳＨ１１ＰＡ、ＳＨ２１ＰＡ、ＳＨ８４００などがあり、ＧＥ東芝シリコーン社のＴＳＦ−４４４０、ＴＳＦ−４３００、ＴＳＦ−４４４５、ＴＳＦ−４４４６、ＴＳＦ−４４６０、ＴＳＦ−４４５２などがある。前記フッ素系界面活性剤は、例えば、市販品として大日本インク化学工業社のメガフィースＦ−４７０、Ｆ−４７１、Ｆ−４７５、Ｆ−４８２、Ｆ−４８９などがある。前記例示した界面活性剤は、それぞれ単独または２種以上を組み合わせて用いることができる。
【０１３７】
前記密着促進剤の具体的な例としては、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３、４−エポキシシクロヘキシル）エチルトリメトキシシラン、３−クロロプロピルメチルジメトキシシラン、３−クロロプロピルトリメトキシシラン、３−メタクリルオキシプロピルトリメトキシシラン、３−メルカプトプロピルトリメトキシシラン、３−イソシアネートプロピルトリメトキシシラン、３−イソシアネートプロピルトリエトキシシランなどが挙げられる。前記で例示した密着促進剤は、それぞれ単独または２種以上を組み合わせて用いることができる。前記密着促進剤は、着色感光性樹脂組成物の固形粉に対して重量分率で、通常０．０１〜１０重量％、好ましくは０．０５〜２重量％含まれることができる。
【０１３８】
前記酸化防止剤の具体的な例としては、２、２’−チオビス（４−メチル−６−ｔ−ブチルフェノール）、２、６−ジ−ｔ−ブチル−４−メチルフェノールなどが挙げられる。
【０１３９】
前記紫外線吸収剤の具体的な例としては、２−（３−ｔｅｒｔ−ブチル−２−ヒドロキシ−５−メチルフェニル）−５−クロロベンゾチリアゾール、アルコキシベンゾフェノンなどが挙げられる。
【０１４０】
前記凝集防止剤の具体的な例としては、ポリアクリル酸ナトリウムなどが挙げられる。
【０１４１】
合成例１：着色剤組成物の合成
（１）着色剤組成物（Ｍ１）
顔料として、Ｃ．Ｉ．ピグメントレッド１７７  １２．０質量部、顔料分散剤として、ＤＩＳＰＥＲＢＹＫ−２００１（ＢＹＫ社製造）４．０質量部、染料として、Ａｃｉｄ  Ｒｅｄ５２  １．２質量部、溶媒として、プロピレングリコールメチルエーテルアセテート４４質量部及び４−ハイドロキシ−４−メチル−２−ペンタノン (4-hydroxy-4-methly-2-pentanone)２０質量部をビーズミルで１２時間の間に混合／分散して着色剤組成物（Ｍ１）を製造した。
【０１４２】
（２）着色剤組成物（Ｍ２）
顔料として、Ｃ．Ｉ．ピグメントレッド１７７  １３．２質量部、顔料分散剤として、ＤＩＳＰＥＲＢＹＫ−２００１（ＢＹＫ社製造）４．０質量部、溶媒として、プロピレングリコールメチルエーテルアセテート４４質量部及び４−ハイドロキシ−４−メチル−２−ペンタノン (4-hydroxy-4-methly-2-pentanone)２０質量部をビーズミルで１２時間の間に混合／分散して着色剤組成物（Ｍ２）を製造した。
【０１４３】
合成例２：アルカリ可溶性樹脂の合成
（１）アルカリ可溶性樹脂（Ａ−１）の合成
撹拌機、温度計還流冷却管、積荷ロット及び窒素導入管を具備するフラスコにプロピレングリコールモノメチルエーテルアセテート１００部（質量部）、プロピレングリコールモノメチルエーテル１００部、ＡＩＢＮ５部、２−エチルヘキシルアクリレート２３．０部、４−メチルスチレン１．６部、グリシジルメタクリレート４６．０部、ｎ−ドデシルメルカプト３部を投入し、窒素置換した。その後に、撹拌して反応液の温度を８０℃に上昇させて４時間反応させた。続いて、反応液の温度を常温に下げ、フラスコ雰囲気を窒素から空気に置換した後に、トリエチルアミン０．２部、４−メトキシフェノール０．１部、アクリル酸２３．３部を投入して１００℃から６時間反応させた。その後に反応液の温度を常温に下げ、コハク酸無水物６．０部を投入し、８０℃から６時間反応させた。
【０１４４】
このように合成したアルカリ可溶性樹脂の固形粉酸価は、３２．８ｍｇＫＯＨ／ｇであり、ＧＰＣで測定した重量平均分子量Ｍｗは約６３５０であり、化学式１に示す繰り返し単位は７０モル％であった。
【０１４５】
示差走査熱量計でガラス転移温度を測定した結果は−１２℃であった。
【０１４６】
（２）アルカリ可溶性樹脂（Ａ−２）の合成
撹拌機、温度計還流冷却管、積荷ロット及び窒素導入管を具備するフラスコにプロピレングリコールモノメチルエーテルアセテート１００部、プロピレングリコールモノメチルエーテル１００部、ＡＩＢＮ５部、２−エチルヘキシルアクリレート２１．４部、４−メチルスチレン１．５部、グリシジルメタクリレート４２．８部、ｎ−ドデシルメルカプト３部を投入し、窒素置換した。その後に撹拌して反応液の温度を８０℃に上昇させて４時間反応させた。続いて、反応液の温度を常温に下げ、フラスコ雰囲気を窒素から空気に置換した後に、トリエチルアミン０．２部、４−メトキシフェノール０．１部、アクリル酸２１．７部を投入して１００℃から６時間反応させた。その後に反応液の温度を常温に下げ、コハク酸無水物１２．５部を投入し、８０℃から６時間反応させた。
【０１４７】
このように合成されたアルカリ可溶性樹脂の固形粉酸価は、６８．６ｍｇＫＯＨ／ｇであり、ＧＰＣで測定した重量平均分子量Ｍｗは約５５７０であり、化学式１に示す繰り返し単位は７０モル％であった。
【０１４８】
示差走査熱量計でガラス転移温度を測定した結果は−８．３℃であった。
【０１４９】
（３）アルカリ可溶性樹脂（Ａ−３）の合成
撹拌機、温度計還流冷却管、積荷ロット及び窒素導入管を具備するフラスコにプロピレングリコールモノメチルエーテルアセテート１００部、プロピレングリコールモノメチルエーテル１００部、ＡＩＢＮ５部、２−エチルヘキシルアクリレート１７．３部、４−メチルスチレン１．２部、グリシジルメタクリレート５９．４部、ｎ−ドデシルメルカプト３部を投入し、窒素置換した。その後に、撹拌して反応液の温度を８０℃に上昇させて４時間反応させた。続いて、反応液の温度を常温に下げ、フラスコ雰囲気を窒素から空気に置換した後に、トリエチルアミン０．２部、４−メトキシフェノール０．１部、アクリル酸１７．６部を投入し、１００℃から６時間反応させた。その後に反応液の温度を常温に下げ、コハク酸無水物４．５部を投入し、８０℃から６時間反応させた。
【０１５０】
このように合成されたアルカリ可溶性樹脂の固形粉酸価は、２４．９８ｍｇＫＯＨ／ｇであり、ＧＰＣで測定した重量平均分子量Ｍｗは約５９５０であり、化学式１に示す繰り返し単位は８０モル％であった。示差走査熱量計でガラス転移温度を測定した結果は−２０．４℃であった。
【０１５１】
（４）アルカリ可溶性樹脂（Ａ−４）の合成
撹拌機、温度計還流冷却管、積荷ロット及び窒素導入管を具備するフラスコに、プロピレングリコールモノメチルエーテルアセテート１００部、プロピレングリコールモノメチルエーテル１００部、ＡＩＢＮ５部、２−エチルヘキシルアクリレート１０．２部、４−メチルスチレン０．７部、グリシジルメタクリレート７６．０部、ｎ−ドデシルメルカプト３部を投入し、窒素置換した。その後に撹拌して反応液の温度を８０℃に上昇させて４時間反応させた。続いて、反応液の温度を常温に下げ、フラスコ雰囲気を窒素から空気に置換した後に、トリエチルアミン０．２部、４−メトキシフェノール０．１部、アクリル酸１０．４部を投入し、１００℃から６時間反応させた。その後に、反応液の温度を常温に下げ、コハク酸無水物２．７部を投入し、８０℃から６時間反応させた。
【０１５２】
このように合成されたアルカリ可溶性樹脂の固形粉酸価は１６．４５ｍｇＫＯＨ／ｇであり、ＧＰＣで測定した重量平均分子量Ｍｗは約５４５０であり、化学式１に示す繰り返し単位は９０モル％であった。示差走査熱量計でガラス転移温度を測定した結果は−２８．４℃であった。
【０１５３】
（５）アルカリ可溶性樹脂（Ａ−５）の合成
撹拌機、温度計還流冷却管、積荷ロット及び窒素導入管を具備するフラスコに、プロピレングリコールモノメチルエーテルアセテート１２０部、プロピレングリコールモノメチルエーテル８０部、ＡＩＢＮ２部、前記アクリル酸１３．０部、ベンジルメタアクリレート１０部、４−メチルスチレン５７．０部、メチルメタアクリレート２０部、ｎ−ドデシルメルカプト３部を投入し、窒素置換した。その後に、撹拌して反応液の温度を８０℃に上昇させて８時間反応させた。このように合成されたアルカリ可溶性樹脂の固形粉酸価は９８．２ｍｇＫＯＨ／ｇであり、ＧＰＣで測定した重量平均分子量Ｍｗは約１４９５０であった。
【０１５４】
示差走査熱量計でガラス転移温度を測定した結果は９５℃であった。
【０１５５】
（６）アルカリ可溶性樹脂（Ａ−６）の合成
撹拌機、温度計還流冷却管、積荷ロット及び窒素導入管を具備するフラスコに、プロピレングリコールモノメチルエーテルアセテート１２０部、プロピレングリコールモノメチルエーテル８０部、ＡＩＢＮ２部、前記アクリル酸１３．０部、ベンジルメタアクリレート１０部、４−メチルスチレン６７．０部、メチルメタアクリレート１０部、ｎ−ドデシルメルカプト３部を投入し、窒素置換した。その後に、撹拌して反応液の温度を８０℃に上昇させて８時間反応させた。このように合成されたアルカリ可溶性樹脂の固形粉酸価は８１．６ｍｇＫＯＨ／ｇであり、ＧＰＣで測定した重量平均分子量Ｍｗは約１６１１０であった。
【０１５６】
示差走査熱量計でガラス転移温度を測定した結果は８５℃であった。
【０１５７】
（７）アルカリ可溶性樹脂（Ａ−７）の合成
撹拌機、温度計還流冷却管、積荷ロット及び窒素導入管を具備するフラスコに、プロピレングリコールモノメチルエーテルアセテート１２０部、プロピレングリコールモノメチルエーテル８０部、ＡＩＢＮ２部、前記アクリル酸５．０部、ベンジルメタアクリレート２０部、４−メチルスチレン５５．０部、メチルメタアクリレート２０部、ｎ−ドデシルメルカプト３部を投入し、窒素置換した。その後に、撹拌して反応液の温度を８０℃に上昇させて８時間反応させた。このように合成されたアルカリ可溶性樹脂の固形粉酸価は１７．４ｍｇＫＯＨ／ｇであり、ＧＰＣで測定した重量平均分子量Ｍｗは約１７３７０であった。
【０１５８】
示差走査熱量計でガラス転移温度を測定した結果は８２℃であった。
【０１５９】
実施例及び比較例
下記表１の成分及び含量を用いて感光性樹脂組成物を製造した。
【０１６０】
【表１】
2015176152.tif 000004
【０１６１】
試験方法
（１）現像速度及び密着性評価
前記実施例及び比較例で製造された着色感光性樹脂組成物を用いてカラーフィルタを製造した。
【０１６２】
具体的に、前記それぞれの着色感光性樹脂組成物をスピンコーティング法で２インチ角のガラス基板（コニン社製造、「ＥＡＧＬＥ  ＸＧ」）上に塗布した後、加熱板上において１００℃の温度で３分間維持して薄膜を形成させた。続いて、前記薄膜の上に透過率を１〜１００％の範囲で階段上に変化させるパターンと１〜１００μｍのライン／スペースパターンを有する試験フォトマスクを載置し、試験フォトマスクとの間隔を３００μｍとして紫外線を照射した。このとき、紫外線光源は、ｇ、ｈ、ｉ線をすべて含む１ＫＷの高圧水銀灯を用いて６０ｍＪ／ｃｍ２の照度で照射し、特別な光学フィルタは使用してない。前記紫外線が照射された薄膜をｐＨ１０．５のＫＯＨ水溶液現像溶液に２分間つけて現像した。前記薄膜が塗布されたガラス板を、蒸溜水を用いて洗浄した後、窒素ガスを噴霧して乾燥し、２００℃の加熱オーブンで２５分間加熱してカラーフィルタを製造した。
【０１６３】
前記で製造されたカラーフィルタのフィルム厚さは２．４μｍであった。
【０１６４】
前記工程中において現像時に非露光部が現像液に完全に溶解されるのにかかる時間（現像速度）を測定して下記表２に記載した。
【０１６５】
また、生成されたパターンを光学顕微鏡により評価した場合、下記のような２０μｍパターンの剥離現象レベルで密着性を評価して下記表２に示した。
【０１６６】
＜評価基準＞
○：パターン剥がれなし
△：パターン剥がれ１〜３個
×：パターン剥がれ４個以上
【０１６７】
（２）透過率測定（％）
試験フォトマスクを使用しないことを除き、試験方法（１）と同一方法でカラーフィルタを製造した。
【０１６８】
形成されたパターンのうち、１００μｍのラインパターン部分の透過率を、色度計（オリンパス社製造、ＯＳＰ−２００）を用いて測定して下記表２に示した。
【０１６９】
（３）段差測定（Å）
前記実施例及び比較例の着色感光性樹脂組成物をスピンコーティング法で、ブラックマトリックスが１．５μｍ厚さのライン／スペースにパターニングされた２インチ基板の上に塗布した後、真空乾燥装備で６５Ｐａになるまで減圧して真空乾燥した。その後に基板を加熱板上において１００℃の温度で３分間維持して薄膜を形成させた。続いて、前記薄膜の上にフォトマスクなしに紫外線を照射した。このとき、紫外線光源は、ｇ、ｈ、ｉ線をすべて含む１ＫＷの高圧水銀灯を用いて４０ｍＪ／ｃｍ２で照射し、特別な光学フィルタは使用しなかった。前記紫外線が照射された薄膜をｐＨ１０．５のＫＯＨ水溶液現像溶液に２分間つけて現像した。前記薄膜が塗布されたガラス板を、蒸溜水を用いて洗浄した後、窒素ガスを吹いて乾燥し、２３０℃の加熱オーブンで２５分間加熱してカラーフィルタを製造した。Ｓｕｒｆａｃｅ  Ｐｒｏｆｉｌｅｒ（Ｖｅｅｃｏ  Ｄｅｋｔａｋ  ６Ｍ）を用いてＢＭパターンの上に形成されたカラーレジスト部とＧｌａｓｓ上に形成されたカラーレジストとの間の段差を測定し、その結果を下記表２に示した。
【０１７０】
【表２】
2015176152.tif 000005
【０１７１】
表２を参照すると、本発明に係る着色感光性樹脂組成物（実施例１−４）の場合、現像速度が非常に早いにもかかわらず、優れる密着力を示しており、また、段差値は非常に小さく、透過率は高くて優れた品質のカラーフィルタを製造するのに適合することを確認することができた。
【０１７２】
ただし、アルカリ可溶性樹脂が化学式１の繰り返し単位を多少過量で含む実施例４の場合、現像速度及び密着力が他の実施例より多少低下されたことを確認することができた。
【０１７３】
本発明のアルカリ可溶性樹脂を使用したが、着色剤として顔料だけを使用する比較例２の場合、現像速度及び密着力は実施例と同一水準を示したが、透過率の減少と段差値が著しく増加したことを確認することができた。
【０１７４】
本発明のアルカリ可溶性樹脂を使用してない比較例１、３及び４の場合、現像速度及び密着力が著しく低下していって、段差値も増加していたことを確認することができた。特に、比較例３及び４は着色剤として顔料だけを使用して、透過率値が著しく減少したことを確認することができた。